(57)【要約】      （修正有）【課題】固体酸化物型燃料電池セルと金属製のセル支持体とのガスシール性を保つことができる固体酸化物型燃料電池セル板を提供すること。【解決手段】固体酸化物型燃料電池セル１と、固体酸化物型燃料電池セル１を支持すると共に燃料ガスと空気とを分離するセル支持体５と、固体酸化物型燃料電池セル１とセル支持体５とを接着するための接合部６とを備える固体酸化物型燃料電池セル板１００である。セル支持体５は、金属材料からなる金属製リング５ａと、金属製リング５ａ表面をガラスにて被覆した保護皮膜層５ｂとを備え、接合部６は、電解質層２に接着された第一のガラス層６ａと、保護皮膜層５ｂと第一のガラス層６ａとの間に配置され両者を接着する第二のガラス層６ｂとを備え、第二のガラス層６ｂの軟化点は、保護皮膜層５ｂ及び第一のガラス層５ａの軟化点よりも低い。【選択図】図２
2007115481.tif 000002
【特許請求の範囲】
【請求項１】
固体酸化物からなる電解質層を燃料極層と空気極層とにより挟持した固体酸化物型燃料電池セルと、前記固体酸化物型燃料電池セルを支持すると共に前記燃料極層に供給する燃料ガスと前記空気極層に供給する空気とを分離するセル支持体と、前記固体酸化物型燃料電池セルと前記セル支持体とを接着するための接合部とを備える固体酸化物型燃料電池セル板において、
前記セル支持体は、金属材料からなる薄板状部材と、当該薄板状部材表面をガラスにて被覆した保護皮膜層とを備え、
前記接合部は、前記電解質層に接着された第一のガラス層と、前記セル支持体の前記保護皮膜層と前記第一のガラス層との間に配置され両者を接着する第二のガラス層とを備え、
前記第二のガラス層を構成するガラスの軟化点は、前記保護皮膜層及び前記第一のガラス層を構成するそれぞれのガラスの軟化点よりも低いことを特徴とする固体酸化物型燃料電池セル板。
【請求項２】
前記保護皮膜層及び前記第一のガラス層を構成するそれぞれのガラスの軟化点は、固体酸化物型燃料電池の運転温度よりも高いことを特徴とする請求項１に記載の固体酸化物型燃料電池セル板。
【請求項３】
前記保護皮膜層及び前記第一のガラス層は多孔質層であり、
前記第二のガラス層は緻密層であることを特徴とする請求項１又は請求項２に記載の固体酸化物型燃料電池セル板。
【請求項４】
前記保護皮膜層及び前記第一のガラス層を構成するそれぞれのガラスの結晶化温度は、固体酸化物型燃料電池の運転温度よりも高く、
前記第二のガラス層を構成するガラスの結晶化温度は、固体酸化物型燃料電池の運転温度よりも低いことを特徴とする請求項１から請求項３のいずれか一に記載の固体酸化物型燃料電池セル板。
【請求項５】
前記保護皮膜層及び前記第一のガラス層を構成するそれぞれのガラスが同一材料であることを特徴とする請求項１から請求項４のいずれか一に記載の固体酸化物型燃料電池セル板。
【請求項６】
前記燃料極層又は前記空気極層は、前記電解質層の径と比較して小さく、
前記セル支持体は開口部を有し、
前記セル支持体は、前記開口部に前記燃料極層又は前記空気極層が挿通した態様で前記電解質層の外縁に前記接合部を介して接着され、前記固体酸化物型燃料電池セル外側に延在して配置されてなることを特徴とする請求項１から請求項５のいずれか一に記載の固体酸化物型燃料電池セル板。
【請求項７】
前記セル支持体は、前記固体酸化物型燃料電池セルを収容する収容部と、当該収容部外周に設けられた鍔部とを備え、
前記収容部の頂部に前記開口部が設けられ、前記鍔部が前記固体酸化物型燃料電池セル外側に延在することを特徴とする請求項６に記載の固体酸化物型燃料電池セル板。
【請求項８】
前記固体酸化物型燃料電池セルと、前記薄板状部材と、前記保護皮膜層及び前記第一のガラス層とのそれぞれの熱膨張係数差が１×１０-6／Ｋ以下であることを特徴とする請求項１から請求項７のいずれか一に記載の固体酸化物型燃料電池セル板。
【請求項９】
前記保護皮膜層及び前記第一のガラス層と、前記第二のガラス層との熱膨張係数差が３×１０-6／Ｋ以下であることを特徴とする請求項１から請求項８のいずれか一に記載の固体酸化物型燃料電池セル板。
【請求項１０】
請求項１から請求項９のいずれか一に記載の固体酸化物型燃料電池セル板をセパレータを介して積層してなることを特徴とする固体酸化物型燃料電池スタック。
【発明の詳細な説明】
【技術分野】
【０００１】
本発明は、固体酸化物型燃料電池に関するものであり、特には、固体酸化物型燃料電池セルをセル支持体にて支持した固体酸化物型燃料電池セル板に関するものである。
【背景技術】
【０００２】
固体酸化物型燃料電池において、セル支持体を介して複数のセルを積層する構造のものが知られている。固体酸化物型燃料電池の動作温度は高温であるため、セル支持体の材料には、セラミックスを使用するのが一般的である。
【０００３】
セルとセラミックス製のセル支持体とを接合する方法としては、ガラスを使用し接着する方法が知られている（例えば、特許文献１）。このようにして積層されたセルの接合部は、高い硬度は有するが柔軟性を欠く。このため、固体酸化物型燃料電池を高温と低温との間で繰り返し使用する場合には、接合部の破損等によってガスシール性が損なわれることもある。
【０００４】
近年の固体酸化物型燃料電池セルの性能向上により、固体酸化物型燃料電池の動作温度を７５０℃〜８００℃程度に低減することも可能となっている。その場合、セル支持体の材料として、セラミックスと比較して柔軟性、高熱伝導性を有し、さらには低コストである金属材料を使用することが可能となる。
【０００５】
セル支持体の材料として金属材料を使用した場合、セラミックス材料を使用する場合と比較して固体酸化物型燃料電池セル板は柔軟なものとなる。さらに、金属製のセル支持体を用いて製作された固体酸化物型燃料電池スタックには溶接を施すことができる等、セラミックス製のセル支持体を用いた場合と比較して、固体酸化物型燃料電池スタックの取り扱いが容易になるという利点がある。
【特許文献１】特開２００３−３４６８４２
【発明の開示】
【発明が解決しようとする課題】
【０００６】
しかし、セラミックス製である固体酸化物型燃料電池セルと金属製であるセル支持体とをガラスにて接合する場合には、それぞれ異種材料の接合となる。したがって、固体酸化物型燃料電池を高温と低温との間で繰り返し使用する場合には、それぞれの材料の物性の相違により接合部の破損等を招く場合がある。また、金属材料が酸化した場合には、硬度が高くなりセル支持体の柔軟性は低下し、支持体及び接合部の変形、破壊等を招くことになる。そして、このような接合部の破損等は、ガスシール性を損なう原因となる。
【０００７】
本発明は、上記の問題点に鑑みてなされたものであり、固体酸化物型燃料電池セルと金属製のセル支持体とのガスシール性を保つことができる固体酸化物型燃料電池セル板を提供することを目的とする。
【課題を解決するための手段】
【０００８】
本発明は、固体酸化物からなる電解質層を燃料極層と空気極層とにより挟持した固体酸化物型燃料電池セルと、固体酸化物型燃料電池セルを支持すると共に燃料極層に供給する燃料ガスと空気極層に供給する空気とを分離するセル支持体と、固体酸化物型燃料電池セルとセル支持体とを接着するための接合部とを備える固体酸化物型燃料電池セル板である。そして、セル支持体は、金属材料からなる薄板状部材と、薄板状部材表面をガラスにて被覆した保護皮膜層とを備える。また、接合部は、電解質層に接着された第一のガラス層と、セル支持体の保護皮膜層と第一のガラス層との間に配置され両者を接着する第二のガラス層とを備え、第二のガラス層を構成するガラスの軟化点は、保護皮膜層及び第一のガラス層を構成するそれぞれのガラスの軟化点よりも低い。
【発明の効果】
【０００９】
本発明によれば、セル支持体は金属材料からなる薄板であるため柔軟性を有すると共に、表面はガラスによって被覆されているため酸化が防止される。また、第二のガラス層は、保護皮膜層及び第一のガラス層の軟化点よりも低い軟化点を有するため、接合部は、強度の高い保護皮膜層及び第一のガラス層に柔軟性を有する第二のガラス層が挟まれる構成となり、強度と柔軟性を兼ね備えたものとなる。したがって、固体酸化物型燃料電池を高温と低温との間で繰り返し使用するような状況でもスシール性を保つことが可能となる。
【発明を実施するための最良の形態】
【００１０】
以下、図面を参照して本発明の実施の形態を説明する。図１（ａ）は、本発明の実施の形態１に係る固体酸化物型燃料電池セル板１００の平面模式図であり、図１（ｂ）は、固体酸化物型燃料電池セル板１００のｂ−ｂ断面の模式図であり、図２は、固体酸化物型燃料電池セル板１００の一部を示す拡大模式図である。
【００１１】
固体酸化物型燃料電池セル板１００は、図１、２に示すように、固体酸化物からなる電解質層２を空気極層３と燃料極層４とにより挟持した燃料極支持型の固体酸化物型燃料電池セル１と、固体酸化物型燃料電池セル１を支持すると共に燃料極層４に供給する燃料ガスと空気極層３に供給する空気とを分離するセル支持体５と、固体酸化物型燃料電池セル１とセル支持体５とを接着するための接合部６とを備える。
【００１２】
固体酸化物型燃料電池セル１は、円形状の薄膜である電解質層２、空気極層３、及び燃料極層４をそれぞれ層状に形成することによって作製される。空気極層３は、電解質層２の外径と比較して径が小さく形成され、電解質層２の外縁２ａには、空気極層３と接触しない露出した領域が存在する。
【００１３】
セル支持体５は、金属製である円環状の薄板状部材としての金属製リング５ａと、金属製リング５ａ表面をガラスにて被覆した保護皮膜層５ｂとを備える。このように、セル支持体５は、金属製の薄板であるため柔軟性を有する。さらに、表面はガラスにて被覆されているため、高温環境下においても酸化が防止され柔軟性を維持することができる。
【００１４】
セル支持体５は、開口部５ｃに空気極層３が挿通した態様で電解質層２の外縁２ａに接合部６を介して接着される。セル支持体５の外径は、固体酸化物型燃料電池セル１の外径と比較して大きいため、セル支持体５は、電解質層２を取り囲むと共に、固体酸化物型燃料電池セル１外側に延在した状態で配置される。このように、セル支持体５を固体酸化物型燃料電池セル１に取付けることによって、燃料極層４に供給される燃料ガスと空気極層３に供給される空気とが分離される。
【００１５】
なお、セル支持体５を、図３に示すように、固体酸化物型燃料電池セル１を収容する収容部５ｄと、収容部５ｄ外周に設けた鍔部５ｅとで構成し、収容部５ｄの頂部５ｆに開口部５ｃを設けるようにしてもよい。このように構成することによって、接合部６周辺の剛性が向上し、固体酸化物型燃料電池セル板１００の曲がり、歪み等を防止することができる。
【００１６】
接合部６は、図２に示すように、電解質層外縁２ａに接着された第一のガラス層６ａと、セル支持体５の保護皮膜層５ｂと第一のガラス層６ａとの間に配置され両者を接着する第二のガラス層６ｂとを備える。第二のガラス層６ｂを構成するガラスの軟化点は、保護皮膜層５ｂ及び第一のガラス層６ａを構成するそれぞれのガラスの軟化点よりも低い。これにより、固体酸化物型燃料電池運転時において、第二のガラス層６ｂは、保護皮膜層５ｂ及び第一のガラス層６ａと比較して柔軟性を有することになる。逆に言えば、保護皮膜層５ｂ及び第一のガラス層６ａは、第二のガラス層６ｂと比較して高い強度を有することになる。したがって、接合部６は、柔軟性を有する第二のガラス層６ｂが強度の高い保護皮膜層５ｂ及び第一のガラス層６ａにて挟まれる構成となり、強度と柔軟性を兼ね備えたものとなる。
【００１７】
第一のガラス層６ａ及び保護皮膜層５ｂを構成するそれぞれのガラスは、同一の材料にするのが好ましい。これは、第二のガラス層６ｂは、第一のガラス層６ａと保護皮膜層５ｂとによって挟まれる態様であり、同一材料によって第二のガラス層６ｂを挟むことによって熱膨張差に起因する接合部６の破損を防止することができるからである。
【００１８】
保護皮膜層５ｂ及び第一のガラス層６ａを構成するそれぞれのガラスは、軟化点が固体酸化物型燃料電池の運転温度よりも高いものを選定するのが好ましく、最も好ましくは、運転最高温度よりも高いものを選定するのが良い。これにより、固体酸化物型燃料電池は、保護皮膜層５ｂ及び第一のガラス層６ａの軟化点以下で運転されることになり、保護皮膜層５ｂ及び第一のガラス層６ａの高強度特性が維持される。また、第二のガラス層６ｂを構成するガラスは、軟化点が固体酸化物型燃料電池の運転最高温度よりも低いものを選定するのが好ましく、最も好ましくは、定常運転よりも低いものを選定するのが良い。これにより、第二のガラス層６ｂの柔軟性がより発揮される。
【００１９】
保護皮膜層５ｂ及び第一のガラス層６ａを多孔質層とし、第二のガラス層６ｂを緻密層とするのが好ましい。保護皮膜層５ｂを多孔質層とすることによって、金属製リング５ａが変形した場合でも、その変形に伴う保護皮膜層５ｂ内に発生する内部応力を吸収することができる。また、多孔質層である保護皮膜層５ｂと第一のガラス層６ａとの間に緻密層である第二のガラス層６ｂを挟むことにより、保護皮膜層５ｂ及び第一のガラス層６ａの表面と第二のガラス層６ｂの表面とがアンカー効果によって密着する。なお、保護皮膜層５ｂ及び第一のガラス層６ａは多孔質層であるが、固体酸化物型燃料電池は第二のガラス層６ｂの軟化点以上で運転されるため、その状態では第二のガラス層６ｂは保護皮膜層５ｂ及び第一のガラス層６ａの多孔質層にしみ込むため、接合部６は全体として緻密となり、燃料ガスと空気とをシールすることができる。
【００２０】
保護皮膜層５ｂ及び第一のガラス層６ａを構成するそれぞれのガラスは、結晶化温度が固体酸化物型燃料電池の運転温度よりも高いものを選定するのが好ましく、最も好ましくは、運転最高温度よりも高いものを選定するのが良い。また、第二のガラス層６ｂを構成するガラスは、結晶化温度が固体酸化物型燃料電池の運転温度よりも低いものを選定するのが好ましく、最も好ましくは、定常運転よりも低いものを選定するのが良い。このように各ガラスを選定することによって、固体酸化物型燃料電池の運転時には、保護皮膜層５ｂ及び第一のガラス層６ａを構成するガラスは結晶化ガラスの状態となり、第二のガラス層６ｂを構成するガラスは非晶質ガラスの状態となる。これにより、高い強度を有する結晶化ガラスの特性と、柔軟性を有する非晶質ガラスの特性とを組合わせることができ、高い強度と柔軟性を兼ね備えた接合部６を得ることができる。
【００２１】
セラミック製の固体酸化物型燃料電池セル１と、金属製リング５ａと、保護皮膜層５ｂ及び第一のガラス層６ａとは、異種の材料で構成されるため、それぞれの熱膨張係数差を１×１０-6／Ｋ以下に設定するのが好ましい。固体酸化物型燃料電池を高温と低温との間で繰り返し使用するような状況において、それぞれの熱膨張係数差が１×１０-6／Ｋを超える場合には、接合部６にクラックが入りガスシール性が損なわれる可能性がある。
【００２２】
また、保護皮膜層５ｂ及び第一のガラス層６ａと、第二のガラス層６ｂとは、同種の材料（ガラス）で構成されるため、熱膨張係数差は、それ程厳しく設定する必要はなく、３×１０-6／Ｋ以下に設定するのが好ましい。固体酸化物型燃料電池を高温と低温との間で繰り返し使用するような状況において、熱膨張係数差が３×１０-6／Ｋを超える場合には、接合部６にクラックが入りガスシール性が損なわれる可能性がある。
【００２３】
以上の実施の形態１に係る固体酸化物型燃料電池セル板１００によれば、セル支持体５の金属製リング５ａは、薄い金属材料にて構成されるため柔軟性を有すると共に、表面はガラスによって被覆されているため、高温環境下においても酸化が防止される。また、第二のガラス層６ｂは、保護皮膜層５ｂ及び第一のガラス層５ａの軟化点よりも低い軟化点を有するため、接合部６は、強度の高い保護皮膜層５ｂ及び第一のガラス層６ａに柔軟性を有する第二のガラス層６ｂが挟まれる構成となる。これにより、高強度と柔軟性を兼ね備えた接合部６を得ることができ、固体酸化物型燃料電池を高温と低温との間で繰り返し使用する場合でもガスシール性を保つことが可能となる。
【００２４】
以上の実施の形態１では、固体酸化物型燃料電池セル１を燃料極支持型として説明したが、空気極層３と燃料極層４とを入れ替え空気極支持型とすることも可能である。また、電解質支持型とすることも当然可能である。また、固体酸化物型燃料電池セル１は円形状に限られるものではなく、矩形状やその他の形状に形成してもよい。
【００２５】
本発明の実施の形態２は、図４に示すように、実施の形態１にて説明した固体酸化物型燃料電池セル板１を、セパレータ７を介して積層させることによって形成した固体酸化物型燃料電池スタック２００である。固体酸化物型燃料電池スタック２００によれば、複数の固体酸化物型燃料電池セル板１を安定して支持することができると共に、ガスシール性を保つことができる。
【実施例】
【００２６】
以下、本発明の実施例を示すが、本発明は、これらの実施例に限定されるものではない。
【００２７】
固体酸化物型燃料電池セル１は、外径６０ｍｍの燃料極支持型セルであり、８ｍｏｌイットリア安定ジルコニアからなる膜厚１５μｍ、外径４０ｍｍの電解質層２と、ランタン・ストロンチウム・マンガン酸化物からなる膜厚２５μｍの空気極層３と、Ｎｉ−８ｍｏｌイットリア安定ジルコニアからなる膜厚０．６ｍｍの燃料極層４とからなる。なお、固体酸化物型燃料電池セル１の熱膨張係数は１０×１０-6／Ｋである。
【００２８】
セル支持体５の金属製リング５ａは、ＳＵＳ４３０Ｌからなり、外径８０ｍｍ、内径５０ｍｍ、板厚５０μｍの薄板状のリンクである。したがって、金属製リング５ａは、内径５０ｍｍの開口部５ｃから外径４０ｍｍの空気極層３が挿通し、かつ金属製リング５ａの外周が、固体酸化物型燃料電池セル板１外側に１０ｍｍ延在した状態で配置されることになる。なお、金属製リング５ａの熱膨張係数は１０×１０-6／Ｋである。
【００２９】
第一のガラス層６ａ及び保護皮膜層５ｂは、ＳｉＯ2(31.95wt%)―Ａｌ2Ｏ3(2wt%)―ＢａＯ(50.5wt%)―ＳｒＯ(0.5wt%)―ＣａＯ(11wt%)―Ｌａ2Ｏ3(4wt%)―ＮａＯ(0.05wt%)の組成を有するガラスからなる膜厚５μの多孔質層である。このガラスの軟化点は８５０℃、結晶化温度は９５０℃、熱膨張係数は１０×１０-6／Ｋである。
【００３０】
第二のガラス層は、ＳｉＯ2(31.95wt%)―Ａｌ2Ｏ3(2wt%)―ＢａＯ(50.5wt%)―ＳｒＯ(0.5wt%)―ＣａＯ(11wt%)―Ｌａ2Ｏ3(4wt%)―ＮａＯ(0.05wt%)の組成を有するガラスからなる膜厚３００μの緻密層である。このガラスの軟化点は６５０℃、熱膨張係数は９．５×１０-6／Ｋである。
【００３１】
以上の各部材からなる固体酸化物型燃料電池セル板の製造方法を、図５を参照して説明する。
【００３２】
第一のガラス層６ａ及び保護皮膜層５ｂについては、まず、上記に示したガラスを含むペーストを、固体酸化物型燃料電池セル１の電解質層外縁２ａ、及び金属製リング５ａにマスクを使用してスプレー塗布する。そして、１２０℃で乾燥させた後、昇温速度４０℃／分で１０００℃まで昇温し、１０分間１０００℃で保持する。このようにして形成された第一のガラス層６ａは電解質層外縁２ａに、また、保護皮膜層５ｂは金属製リング５ａ表面に強固の密着したものとなる。
【００３３】
第二のガラス層６ｂについては、まず、上記に示したガラスを含むペーストを、第一の化ガラス層６ａと、保護皮膜層５ｂが形成されたセル支持体５の内縁とにマスクを使用して印刷塗布する。そして、１２０℃で乾燥させた後、両者を対抗させ１．５ｋｇ／ｃｍ2の荷重を加え昇温速度４０℃／分で８００℃まで昇温し、１０分間８００℃で保持して第二のガラス層６ｂを得る。
【００３４】
なお、第二のガラス層６ｂを、上記のように第一の化ガラス層６ａと、保護皮膜層５ｂが形成されたセル支持体５の内縁とに塗布することなく単独で作成し、図６に示すように、第一のガラス層６ａと、保護皮膜層５ｂが形成されたセル支持体５の内縁とで挟み加重をかけることによっても第二のガラス層６ｂを得ることができる。
【００３５】
このようにして接合された固体酸化物型燃料電池セル１とセル支持体５とは強固に接合したものとなった。また、得られた固体酸化物型燃料電池セル板１００は、金属製リング５ａの板厚が薄いため、柔軟な構造となった。
【００３６】
次に、得られた固体酸化物型燃料電池セル板１００を用いてガスリーク試験を行った。ガスリーク試験は接合部６のガスシール性を評価するものであり、図７示すように、燃料極側に水素、空気極側にアルゴンを通して空気極側への水素の漏れ量を水素センサ１１にて計測することによって行った。なお、温度は６００℃にて行った。
【００３７】
試験の結果、水素の空気極側への漏れは確認されず、良好なガスシール性を得た。また、この試験を室温と６００℃で繰り返し行ったが、同じく良好なガスシール性を得た。
【００３８】
(比較例)
以下に、実施例に対する比較例を示す。本比較例と実施例との違いは、接合部６の第二のガラス層６ｂを、第一のガラス層６ａを構成するガラスにて作成した点である。つまり、比較例における接合部は、軟化点の大きい一種類のガラスのみにて構成される。
【００３９】
比較例における固体酸化物型燃料電池セル板を用いて、上記実施例と同じガスリーク試験を行った結果、試験初期においては良好なガスシール性を得た。しかし、室温と６００℃で繰り返し試験を行ったところ、接合部に微細な亀裂が発生した。これは、接合部が、軟化点の大きい一種類のガラスのみにて構成されているため柔軟性が小さく、セル支持体の変形を吸収できなかったためであると考えられる。
【００４０】
本発明は上記の実施の形態に限定されずに、その技術的な思想の範囲内において種々の変更がなしうることは明白である。
【産業上の利用可能性】
【００４１】
本発明に係る固体酸化物型燃料電池セル板は、固体酸化物型燃料電池に利用することができる。
【図面の簡単な説明】
【００４２】
【図１】（ａ）本発明の実施の形態１に係る固体酸化物型燃料電池セル板１００の平面模式図である。（ｂ）固体酸化物型燃料電池セル板１００のｂ−ｂ断面を示す模式図である。
【図２】固体酸化物型燃料電池セル板１００の一部を示す拡大模式図である。
【図３】本発明の実施の形態１の他の態様を示す模式図である。
【図４】本発明の実施の形態２に係る固体酸化物型燃料電池スタック２００を示す模式図である。
【図５】固体酸化物型燃料電池セル板の製造方法を示す模式図である。
【図６】同じく他の製造方法を示す模式図である。
【図７】固体酸化物型燃料電池セル板のガスリーク試験を示す模式図である。
【符号の説明】
【００４３】
１００  固体酸化物型燃料電池セル板
２００  固体酸化物型燃料電池スタック
１  固体酸化物型燃料電池セル
２  電解質層
２ａ  電解質層外縁
３  燃料極層
４  空気極層
５  セル支持体
５ａ  金属製リング
５ｂ  保護皮膜層
５ｃ  開口部
５ｄ  収容部
５ｅ  鍔部
６  接合部
６ａ  第一のガラス層
６ｂ  第二のガラス層
７  セパレータ
１１  水素センサー
【図１】
2007115481.tif 000003
【図２】
2007115481.tif 000004
【図３】
2007115481.tif 000005
【図５】
2007115481.tif 000006
【図６】
2007115481.tif 000007
【図７】
2007115481.tif 000008
【図４】
2007115481.tif 000009